FR 2806414 A1 20010921 FR 0003219 A 20000314 Composition pâteuse gélifiée pour l'enduction et/ou la peinture sur différents supports. L'invention concerne une matière pâteuse qui mélangée, au moment l'utilisation, avec des pigments de couleur en poudre ou de colorants universels en pâte, donne une peinture gélifiée, destinée à enduire et à peindre tableaux et des fresques sur différents supports, en trois dimensions. domaine technique de l'invention est principalement celui des compositions des peintures artistiques, sans exclure d'autres applications. Cette matière pâteuse permet d'obtenir, en une seule passe et sans coulure un relief important. Cette matière pâteuse présente, outre le fait de déposer un volume important formant relief en une seule passe, l'avantage d'avoir un séchage rapide complet se situant, à la température ambiante, autour de douze heures, ce n'est pas le cas notamment avec les peintures à l'huile pour artistes que trouve actuellement sur le marché. matière pâteuse selon l'invention permet aussi de superposer couleurs dans un intervalle de temps très réduit, ce qui rend possible réalisation d'une oeuvre complète en une seule fois, ce qui n'est pas le cas avec les peintures artistiques classiques. Cette matière a également l'avantage d'avoir un "temps ouvert" important, c'est-a-dire qu'elle reste travaillable durant un temps suffisamment long pour pouvoir faire des modifications sur l'oeuvre, sans modifier les qualités premières de ladite matière. Un autre apport technique de celle-ci réside dans le fait qu'après séchage, le retrait obtenu est extrêmement faible, ce qui laisse la touche conforme à aspect originel frais. Une autre originalité de l'invention est le fait qu'une fois appliquée séchée, ladite matière, quelle que soit son épaisseur, ne fendille pas et reste homogène. Les supports tels que plâtres, plaques de plâtre, ciment frottassé, cartons, bois, toiles tendues, etc... peuvent être peints (fresques et/ou tableaux) avec ladite matiere moyennant une préparation classique de ces derniers. Les modes d'application de ladite matière pâteuse sont les moyens classiques utilisés pour la peinture artistique au couteau à savoir : brosse, pinceaux, spatule, etc. Au niveau écologique, le produit est totalement biodégradable. De plus, si les colorants en poudre sous forme de pâte utilisés, repondent à la norme N 71/3, le mélange reste sans danger pour l'utilisateur y compris les enfants, la pâte à peindre n'ayant aucune odeur. Une version transparente de la composition pâteuse gélifiée selon l'invention, permet d'obtenir avec des colorants de base, des teintes mères très vives identiques à celles que l'on trouve dans le commerce pour peintures classiques artistiques. Selon l'invention, les résultats avantageux ci-dessus sont obtenus grâce à une composition pâteuse gélifiée translucide, principalement remarquable par le fait qu'elle renferme des charges minérales fines du type carbonates alcalins et des fibres de renforcement, gélifiées avec des éthers de cellulose dans de l'eau ou, de préférence, dans un mélange eau-liant en émulsion, et agent de protection, et qui mélangée à des pigments colorants permet l'obtention d'une pâte collante et siccative qui ne donne une fois appliquée, aucune coulure ni retrait ni fendillement sur le support sur lequel elle est appliquée. Les charges minérales sont avantageusement constituées par des particules de taille comprise entre O,liLm et 200#tm du type carbonates alcalins naturels, tels que, par exemple, dolomies, carbonates traités, barytes, etc. Plus précisément, il est avantageux d'utiliser un carbonate alcalin de granulométrie de 1 ptm à 25gm et un carbonate alcalin de granulométrie de 1 O#tm à 20OFim. Les fibres de renforcement sont, par exemple, constituées par des fibres de cellulose, ou des fibres de polyamide, ou des fibres de verre, etc., ces fibres présentant une longueur moyenne de l'ordre de 400ltm. Les agents gélifiants sont des éthers de cellulose du type - (CMC) carboxym éthylcel lul ose. - (HMC) hydroxyméthylcellulose. - (HPC) hydroxypropylcellulose. - (HEC) hydroxyéthylcellulose. - (HEPC) hydroxyéthylpropylcellulose. etc. des mélanges de ces derniers, ou bien des dérivés d'un acide acrylique, ou, encore, des épaississants polyuréthannes associatifs. Le liant utilisé peut être une émulsion d'un polymère de type latex ou d'un copolymère vinyl-versatique, vinyl maléique, acrylique, ou acrylovinylique eventuellement un terpolymère en émulsion. La composition pâteuse gélifiée translucide réalisée par le mélange composants susmentionnés peut être rendue opaque par l'adjonction colorants universels du commerce, compatibles avec cette matière pâteuse, et se présentant sous forme de poudre ou de pâte. Par exemple, la composition pâteuse gélifiée translucide peut être rendue opaque par l'adjonction de pigments colorés de base tels que : - dioxyde de titane ............................. blanc - jaune monoazoïque ......................... jaune - noir de carbone .............................. noir - oxyde de fer jaune .......................... jaune oxyde - vert de phtalocyanine ...................... vert - bleu de phtalocyanine .................... bleu - oxyde de fer rouge ......................... rouge - orangé de naphtalène ..................... orangé - rouge de pérylène .......................... rouge - rouge monoazoïque ....................... rouge - oxyde de fer brun ........................... marron - violet de dioxazine .......................... violet Le mélange de la composition pâteuse translucide précédemment décrite avec un pigment blanc opacifiant, tel que : dioxyde de titane, lithopone, oxyde zinc, etc... dans la proportion d'environ 5 % à 20 %, permet d'obtenir une pâte à enduire souple et homogène utilisable pour l'enduisage, à la spatule, des supports à peindre. Cette opération donne non seulement une excellente homogénéité de la teinte au support, mais également, une bonne planitude de dernier ainsi qu'un bon accrochage pour les pâtes teintées appliquées ultérieurement. La composition pâteuse translucide mélangée avec des pigments colorés universels en poudre ou en pâte, permet d'obtenir une peinture en pâte de teinte mère mélangeable avec la pâte à enduire pour l'obtention de tons pastels. Cette peinture permet d'obtenir des reliefs très prononcés, ce que ne permettent les peintures artistiques classiques à l'huile ou acryliques à l'eau, et ceci en une seule passe. Selon une autre disposition caractéristique, la compositi pâteuse gélifiée selon l'invention renferme un agent de protection contre les attaques bactériennes fongiques qui peut être, par exemple, dérivé de la chloracétamide contenant du carbendazim, du diuron, la 4-5 dichloro-2-(n-octyl)- 4-isothiasolin one (DCOIT) et la 2-3-5-6- tétrachloro-4 (méthylsulfonyl) pyridine. Selon autre disposition caractéristique, la composition pâteuse gélifiée renferme un modificateur de pH qui peut être une base telle par exemple ammoniaque, soude ou potasse. Selon autre disposition caractéristique, la composition pâteuse gélifiée renferme agent antimousse, ou antibulles, ou débullant, qui peut être une solution de substance hydrophobe dans un polysiloxane ou dans une huile minérale hydrophile. On donne, ci-après, deux exemples, de compositions de compositions pâteuses gélifiées selon l'invention, le premier (1) visant une pâte destinée à être appliquée sur des surfaces intérieures c'est-à-dire sur des surfaces se trouvant ou normalement destinées à se trouver à l'intérieur de locaux (parois murales intérieures, cloisons, tableaux, etc..) tandis que le second (11) est plus spécialement destiné à être appliqué sur des surfaces extérieures, telles que surfaces murales extérieures. Dans compositions données ci-après, les composants sont mentionnés dans l'ordre chronologique de leur incorporation pour fabriquer sous agitation constante, composition pâteuse gélifiée selon l'invention. (1) Composition de la pâte à peindre pour surfaces "intérieures". eau de 20 % à 40 de préférence 30,00% agent dispersant de 0,06 % à 2 de préférence 0,08% carbonate alcalin de granulométrie de 1 #tm à 25#tm de 10 % à 30 de préférence 22,41 carbonate alcalin de granulométrie de 1 à 200 #tm de 20 % à 60 de préférence 38,10% fibres cellulose de 0,01 % à 4 de préférence 2,65% liant émulsion de 0 % à 26 %, de préférence 2,47% agent de conservation de 0,10 % à 0,20 %, de préférence 0,14% modificateur de pH de 0,05 % à 0,20 %, de préférence 0,11 % débullant (antimousse) de 0,05 % à 0,3 %, de préférence 0,20 eau de 0 % à 5 %, de préférence 3,30 agent gélifiant de 0,1 % à 0,8 %, de préférence 0,54 100,00 mélangeant la pâte ainsi obtenue avec divers colorants en poudre ou en pâte, obtient une véritable "pâte à peindre" en tons purs dont les caractéristiques ont été précédemment résumées. Les caractéristiques physiques de cette composition pâteuse gélifiée sont les suivantes : extrait sec en poids ................ 65% extrait sec en volume ............... 40% C.P.V .................................... 94,3% densité .................................. 1,61 viscosité Brookfield .................. > 2000 poises. (11) Composîtion de la pâte à peindre pour surfaces "extérieures". Eau ........................................... 17,31 % Agent dispersant ......................... 0,08% Agent gélifiant ............................. 0,54% Agent antibulles ........................... 0,10% Carbonate alcalin (granulométrie de 1 Ftrn à 25#Lm) ......................... 20,87% Carbonate alcalin (granulométrie de 1 O#Lrn à 200#tm ..................... 38,10 Fibres de verre ou de polyamide (longueur moyenne de 400gm) .................... 2,65 Liant en émulsion ......................... 20,00% Agent de conservation ................ 0,14% Modificateur de pH .................... 0,11 Agent antibulles ....................... 0,10 100% REVENDICATIONS - Composition pâteuse gélifiée pour l'enduction et/ou peinture sur différents supports, par exemple pour la réalisation de tableaux ou de fresques, caractérisée en ce qu'elle renferme des charges minérales fines du type carbonates alcalins et des fibres de renforcement, gélifiées avec des éthers de cellulose, dans de l'eau, et un agent de protection, cette composition pâteuse gélifiée translucide, pouvant être melangée à des pigments colorants pour constituer une pâte teintée. 2. Composition pâteuse gélifiée pour l'enduction et/ou la peinture sur différents supports, par exemple pour la réalisation de tableaux ou de fresques, selon la revendication 1, caractérisée en ce qu'elle renferme des charges minérales fines du type carbonates alcalins et des fibres de renforcement, gélifiées avec des éthers de cellulose, dans un mélange eau-liant, et un agent de protection. 3. Composition pâteuse gélifiée selon les revendications 1 ou caractérisée en ce qu'elle renferme des pigments colorants. 4. Composition pâteuse gélifiée suivant l'une quelconque des revendications 1 à 3, caractérisée en ce que les charges minérales sont préférence, constituées par des particules de taille comprise entre 0,1#tm 200#im du type carbonates alcalins naturels, tels que, par exemple, dolomies, ou carbonates traités, ou barytes. 5. Composition pâteuse gélifiée selon la revendication 4, caractérisée en ce qu'elle renferme des charges minérales de granulométrie de I#im à 25 PLm et des charges minérales de granulométrie de 10#Lm à 200gm. 6. Composition pâteuse gélifiée suivant l'une Iconque des revendications 1 à 5, caractérisée en ce que les fibres de renforcement sont, par exemple, constituées par des fibres de cellulose, ou fibres de polyamide ou des fibres de verre, ces fibres présentant de preférence une longueur moyenne de l'ordre de 400ptrn. 7. Composition pâteuse gélifiée selon l'une quelconque des revendications 1 à 6, caractérisée en ce que les agents gélifiants sont des éthers de cellulose du type : - (CMC) carboxyméthylcellulose. - (HMC) hydroxyméthylcellulose. - (HPC) hydroxypropylcellulose. - (HEC) hydroxyéthylcellulose. - (HEPC) hyd roxyéthylpropylcel lul ose. ou des mélanges de ces derniers, ou bien dérivés d'un acide acrylique, ou encore, des épaississants polyuréthannes associatifs. 8. - Composition pâteuse gélifiée suivant l'une quelconque des revendications 2 à 7, caractérisée en ce que le liant utilisé est une émulsion d'un polymère ou d'un copolymèrevinyl-versatique, vinyl maléique, acrylique, ou acrylovinylique, ou, éventuellement, un terpolymère en émulsion. 9. - Composition pâteuse ifiée selon l'une quelconque des revendications 1 à 8, caractérisée en ce elle renferme un agent de protection contre les attaques bactériennes fongiques, par exemple constitué par un dérivé de la chloracétamide contenant du carbendazim, du diuron, la 4-5 dichloro-2- (n-octyl)-4-isothiasolin one (DCOIT) et la 2-3-5-6-tétrachloro-4 (méthylsulfonyl) pyridine. 10. Composition pâteuse gelifiée selon l'une quelconque des revendications 1 à 9, caractérisée en ce 'elle renferme un modificateur de pH de préférence constitué par une base telle que, par exemple : ammoniaque, soude ou potasse. 11. Composition pâteuse gélifiée suivant l'une quelconque des revendications 1 à 10, caractérisée en ce elle renferme un agent antimousse par exemple constitué par une solution substance hydrophobe dans un polysiloxane ou dans une huile minérale hydrophile. 12. Composition pâteuse gélifiée, selon l'une quelconque des revendications 1, 2 et 4 à 11, par exemple pour application sur des surfaces intérieures, caractérisée par la formulation ci-après : eau de 20 % à 40 de préférence 30,00% agent dispersant de 0,06 % à 2 de préférence 0,08% carbonate alcalin de granulométrie de 1 #tm à 25#im de 10 % à 30 de préférence 22, 41 % carbonate alcalin de granulométrie de 1 Ogm à 200 ptm de 20 % à 60 de préférence 38,10% fibres de cellulose de 0,01 % 4 de préférence 2,65% liant en émulsion de 0 % à %, de préférence 2,47% agent de conservation de 0,10 % 0,20 %, de préférence 0,14% modificateur de pH de 0,05 % a 0,20 %, de préférence 0,11 % débullant (antimousse) de 0,05 % à 0,3 %, de préférence 0,20% eau de 0 % à 5 %, de préférence 3,30% agent gélifiant de 0,1 % à 8 %, de préférence 0,54% 100,00% 13. - Matière pâteuse gélifiée selon l' quelconque des revendications 1, 2 et 4 à 12, par exemple pour application des surfaces extérieures, caractérisée par la formulation ci-après : Eau ........................................... 17,31 % Agent dispersant ......................... 0,08% Agent gélifiant ............................ 0,54% Agent antibulles ........................... 0,10% Carbonate alcalin (granulométrie de 1 #im à 25ptm) ......................... 20,87% Carbonate alcalin (granulométrie de 1 O#trn à 200gm ..................... 38,10% Fibres de verre ou de polyamide (longueur moyenne de 400#im) .................... 2,65% Liant en émulsion ......................... 20,00% Agent de conservation ................ 0,14% Modificateur pH .................... 0,11 % Agent antibulles ....................... 0,10% 100% 14. - Procède de préparation d'une peinture gélifiée, destinée à enduire à peindre tableaux ou des fresques sur des supports divers, caractérise en ce que mélange la composition pâteuse selon l'une quelconque revendications 1, 2 et 4 à 13, avec des pigments de couleur. 15. .- Procédé suivant la revendication 14, caractérisé en ce que l'on mélange la composition pâteuse selon l'une quelconque des revendications 1, 2 et 4 à 13, avec un pigment blanc opacifiant par exemple constitué par du dioxyde de titane lithopone, ou de l'oxyde de zinc, de préférence dans la proportion d'environ 5 % à 20 %. 16. - Procédé de préparation d'une peinture gélifiée, destinée à enduire et à peindre des tableaux ou des fresques sur des supports divers, caractérisé en ce que la composition pâteuse gélifiée translucide selon l'une quelconque des revendications 1, 2 et 4 à 13, est teintée par l'adjonction d'au moins un des pigments colorés de base ci-après - jaune monoazoïque - noir de carbone - oxyde de fer jaune - vert de phtalocyanine - bleu de phtalocyanine - oxyde de fer rouge - orangé de naphtalène - rouge de pérylène - rouge monoazoïque - oxyde de fer brun - violet de dioxazine 17. - Procède de préparation d'une peinture gélifiée, destinée à enduire et peindre tableaux ou des fresques sur des supports divers, caractérisé ce que mélange une pâte à enduire obtenue selon la revendication 15 et une peinture obtenue suivant la revendication 16, pour l'obtention de tons pastels.